(57)【要約】  本発明は、偏光膜の全製造工程において、折れや皺の問題を解決し、生産性良く偏光ムラの少ない偏光膜を製造することを目的とする。  １）ポリビニルアルコール系フィルムをロールから巻き出して水平方向に移送する工程、２）水膨潤工程、３）染色工程、４）延伸工程、及び５）ホウ酸架橋工程を経て偏光膜を製造する方法であって、前記２）〜４）のいずれかの工程の前及び／又は後において、前記フィルムの幅方向両端部に気体を下記条件ａ）で吹き付けて前記フィルムのカールを防止することを特徴とする偏光膜の製造方法。条件ａ）気体の吹き付け方向と前記フィルムの面とのなす角度θ１が５〜８０°である。
2017056580.tif 000002
【特許請求の範囲】
【請求項１】
１）ポリビニルアルコール系フィルムをロールから巻き出して水平方向に移送する工程、２）水膨潤工程、３）染色工程、４）延伸工程、及び５）ホウ酸架橋工程を有する偏光膜の製造方法であって、
前記２）〜４）のいずれかの工程の前及び／又は後において、前記フィルムの幅方向両端部に気体を下記条件ａ)で吹き付けて前記フィルムのカールを防止することを特徴とする偏光膜の製造方法。
条件ａ）気体の吹き付け方向と前記フィルムの面とのなす角度θ１が５〜８０°である。
【請求項２】
前記気体を、下記条件ｂ）で吹き付けることを特徴とする請求項１記載の偏光膜の製造方法。
条件ｂ）気体の吹き付け方向を前記フィルムの面に垂直投影したときの方向と前記フィルムの移送方向とのなす角度θ２が５〜１７５°である。
【請求項３】
前記気体の吹き付けが、２）水膨潤工程の後に行なわれることを特徴とする請求項１又は２記載の偏光膜の製造方法。
【請求項４】
前記気体が、空気又は水蒸気であることを特徴とする請求項１〜３いずれか記載の偏光膜の製造方法。
【請求項５】
前記気体の吹き付けが、流速０．１〜１０ｍ／秒で行なわれることを特徴とする請求項１〜４いずれか記載の偏光膜の製造方法。
【請求項６】
前記２）水膨潤工程から前記３）染色工程に至る前記フィルムの移送速度が、１ｍ／分以上であることを特徴とする請求項１〜５いずれか記載の偏光膜の製造方法。
【請求項７】
偏光膜の厚さが１５μｍ以下であることを特徴とする請求項１〜６いずれか記載の偏光膜の製造方法。
【請求項８】
偏光膜の幅が１ｍ以上であることを特徴とする請求項１〜７いずれか記載の偏光膜の製造方法。
【請求項９】
請求項１〜８のいずれか記載の偏光膜の製造方法により製造される偏光膜。
【請求項１０】
請求項９記載の偏光膜の少なくとも片面に保護フィルムが設けられてなることを特徴とする偏光板。
【発明の詳細な説明】
【技術分野】
【０００１】
本発明は、液晶表示装置（以下、ＬＣＤと略称することがある。）等に使用される偏光膜の製造方法、偏光膜及び偏光板に関し、さらに詳しくは、原反であるポリビニルアルコール系フィルムをヨウ素で染色した偏光膜の製造方法、その製造法により製造される偏光膜、その偏光膜を用いた偏光板に関する。
【背景技術】
【０００２】
ＬＣＤは、携帯情報端末、液晶テレビ、卓上電子計算機、電子時計、パーソナルコンピュータ、ワードプロセッサ、自動車や機械の計器類等に使用されており、このＬＣＤには偏光板が使用されている。偏光板としては、ヨウ素又は二色性染料を吸着配向させたポリビニルアルコール系フィルムからなる偏光膜の片面又は両面に、トリアセチルセルロースなどの保護フィルムを積層したものが一般に使用されており、明るく、高いコントラストを有するＬＣＤを提供するために、高い透過率と高い偏光度を兼ね備えた偏光板が必要とされている。【０００３】
前述した偏光膜は、例えば、ポリビニルアルコール系フィルムを水（温水を含む）で膨潤させた後、ヨウ素で染色し、ヨウ素分子を配列させるために延伸し、延伸した状態を保持するためにホウ酸などの架橋剤で架橋し、乾燥させて製造されている。かかる製造工程は、ロールからポリビニルアルコール系フィルムを巻き出して、巻き取り機やニップロールを用いて、水平方向に搬送しながら連続して行われる。【０００４】
しかし、水膨潤、染色、延伸、ホウ酸架橋、乾燥の製造工程において、フィルムが吸水又は脱水してカールし、フィルムの幅方向端部に折れや皺が発生するので、偏光膜を生産性良く製造できないという問題があった。特に、フィルムが薄い場合には、かかる折れや皺が起因となってフィルムが破断し、生産が中断する問題もあった。更に、かかる端部の不具合は、偏光膜の内部にも影響して、偏光膜全体の偏光性能を低下させたり、偏光板の液晶セルへの均一な装着を困難にしたり、液晶表示画像の色ムラや白抜けなどの原因となっていた。【０００５】
近年、液晶テレビなどの画面の大型化に伴い、従来品よりも一段と幅広薄型の偏光膜が必要とされる中、端部の折れや皺は、撲滅せねばならない課題であった。
かかる折れや皺を低減するために、乾燥処理でフィルムの幅方向に一定の張力をかける手法が提案されている（例えば特許文献１参照。）。また、水中走行中のフィルムの幅方向両端部にノズルから水を噴射する手法が提案されている（例えば特許文献２参照。）。
【先行技術文献】
【特許文献】
【０００６】
【特許文献１】特開２００６−１８９５６０号公報
【特許文献２】特開平７−２４７３７８号公報
【発明の概要】
【発明が解決しようとする課題】
【０００７】
しかしながら、上記特許文献１の開示技術では、乾燥処理工程における折れや皺を回避できるものの、乾燥工程前の水膨潤、染色、延伸、ホウ酸架橋のうちいずれかの工程でフィルムに折れや皺が発生すると、そもそも乾燥工程まで搬送できないという課題がある。
また、上記特許文献２の開示技術では、水中での折れや皺を回避できるものの、空中で発生する折れや皺を防ぐことができない。
そこで、本発明は、偏光膜の全製造工程において、折れや皺の問題を解決し、生産性良く偏光ムラの少ない偏光膜を製造することを目的としたものである。
【課題を解決するための手段】
【０００８】
そこで、本発明では以下の態様の発明を提供する。
〔偏光膜の製造方法〕
１）ポリビニルアルコール系フィルムをロールから巻き出して水平方向に移送する工程、２）水膨潤工程、３）染色工程、４）延伸工程、及び５）ホウ酸架橋工程を有する偏光膜の製造方法であって、
前記２）〜４）のいずれかの工程の前及び／又は後において、前記フィルムの幅方向両端部に気体を下記条件ａで吹き付けて前記フィルムのカールを防止することを特徴とする偏光膜の製造方法。
条件ａ）気体の吹き付け方向と前記フィルムの面とのなす角度θ１が５〜８０°である。【０００９】
〔偏光膜〕
本発明の偏光膜の製造方法により製造される偏光膜。【００１０】
〔偏光板〕
本発明の偏光膜の少なくとも片面に保護フィルムが設けられてなることを特徴とする偏光板。【００１１】
本発明において、「フィルムの幅方向」とは、一般には帯状のフィルムの長手方向に対して略直交する方向である。特に、ロールから巻き出し水平方向に移送されるポリビニルアルコール系フィルムにおいては、フィルムの移送方向に対して略直交する方向であり、典型的には、フィルムの両縁間の距離が最短となるときの方向をいう。
本発明においては、フィルムの幅方向を「ＴＤ方向」と称し、フィルムの移送方向を「ＭＤ方向」と称する。
なお、以下では、ポリビニルアルコール系フィルムを単に「フィルム」ともいう。【００１２】
本発明の偏光膜の製造方法によれば、２）水膨潤工程、３）染色工程、及び４）延伸工程のいずれかの工程の前及び／又は後において、ポリビニルアルコール系フィルムの幅方向両端部に気体を所定の条件で吹き付けてフィルムのカールを防止するので、フィルム全面を平坦に保つことができ、折れや皺を回避することができる。
【発明の効果】
【００１３】
本発明の製造方法により、幅広長尺薄型の偏光膜を生産性良く製造でき、偏光膜の中央部から端部まで均一な偏光度を有する偏光膜を得ることができる。更に、幅広長尺薄型の偏光板の製造を容易にすることができ、液晶表示画像の色ムラや白抜けを低減することができる。
【図面の簡単な説明】
【００１４】
【図１】図１は１）原反巻き出し工程、２）水膨潤工程、３）染色工程における空気の吹き付け箇所を模式的に示す図である。
【図２】図２は２）水膨潤工程と３）染色工程間における水膨潤槽の液面とロールａとの距離Ａ、ロールａ及びロールｂ間の距離Ｂを模式的に示す図である。
【図３Ａ】図３Ａはポリビニルアルコール系フィルム（ＰＶＡフィルム）の表面に液体を吹き付ける場合の吹き付け態様を示す図である。
【図３Ｂ】図３Ｂはポリビニルアルコール系フィルム（ＰＶＡフィルム）の裏面に液体を吹き付ける場合の吹き付け態様を示す図である。
【図４】図４はポリビニルアルコール系フィルムの表面又は裏面に空気を吹き付けた場合において、吹き付け方向とフィルムの面とのなす角度θ１を示す図である。
【図５】図５はポリビニルアルコール系フィルムの表面又は裏面に空気を吹き付けた場合において、吹き付け方向をポリビニルアルコール系フィルムの面に垂直投影したときの方向とポリビニルアルコール系フィルムの移送方向とのなす角度θ２を示す図である。
【図６】図６はポリビニルアルコール系フィルムの表面又は裏面に空気を吹き付けた場合において、吹き付け方向とフィルムの面とのなす角度θ１、及び吹き付け方向をポリビニルアルコール系フィルムの面に垂直投影したときの方向とポリビニルアルコール系フィルムの移送方向とのなす角度θ２を示す図である。
【図７】図７はポリビニルアルコール系フィルムに空気を吹き付ける場合の吹き付け態様の一例を示す図である。
【発明を実施するための形態】
【００１５】
以下、本発明の構成につき詳細に説明するが、これらは望ましい実施態様の一例を示すものであり、本発明はこれらの内容に特定されるものではない。
【００１６】
本発明の偏光膜の製造方法では、１）ポリビニルアルコール系フィルムをロールから巻き出して水平方向に移送する工程、２）水膨潤工程、３）染色工程、４）延伸工程、及び５）ホウ酸架橋工程を経て偏光膜を製造する。なお、１）ポリビニルアルコール系フィルムをロールから巻き出して水平方向に移送する工程を以下では１）原反巻き出し工程ともいう。
上記１）原反巻き出し工程に用いられるポリビニルアルコール系フィルムは、ポリビニルアルコール系樹脂をフィルム状に製膜し、ロールに巻き取られたものである。
【００１７】
ポリビニルアルコール系フィルムに用いられるポリビニルアルコール系樹脂としては、通常、未変性のポリビニルアルコール系樹脂、即ち、酢酸ビニルを重合して得られるポリ酢酸ビニルをケン化して製造される樹脂が用いられる。本発明で用いられるポリビニルアルコール系フィルムにおいては、必ずしもこれに限定されるものではなく、酢酸ビニルと、少量（例えば、１０モル％以下、好ましくは５モル％以下）の酢酸ビニルと共重合可能な成分との共重合体をケン化して得られるポリビニルアルコール系樹脂を用いることもできる。酢酸ビニルと共重合可能な成分としては、例えば、不飽和カルボン酸（例えば、塩、エステル、アミド、ニトリル等を含む）、炭素数２〜３０のオレフィン類（例えば、エチレン、プロピレン、ｎ−ブテン、イソブテン等）、ビニルエーテル類、不飽和スルホン酸塩等が挙げられる。また、ケン化後の水酸基を化学修飾して得られる変性ポリビニルアルコール系樹脂を用いることもできる。
【００１８】
また、ポリビニルアルコール系樹脂として、側鎖に１，２−ジオール構造を有するポリビニルアルコール系樹脂を用いることもできる。かかる側鎖に１，２−ジオール構造を有するポリビニルアルコール系樹脂は、例えば、（ｉ）酢酸ビニルと３，４−ジアセトキシ−１−ブテンとの共重合体をケン化する方法、（ii）酢酸ビニルとビニルエレンカーボネートとの共重合体をケン化及び脱炭酸する方法、（iii）酢酸ビニルと２，２−ジアルキル−４−ビニル−１，３−ジオキソランとの共重合体をケン化及び脱ケタール化する方法、（iv）酢酸ビニルとグリセリンモノアリルエーテルとの共重合体をケン化する方法、等により得られる。
【００１９】
ポリビニルアルコール系樹脂の重量平均分子量は、光学性能や延伸性の点で、１０万〜３０万であることが好ましく、特に好ましくは１１万〜２８万、更に好ましくは１２万〜２６万である。
ポリビニルアルコール系樹脂の平均ケン化度は、光学性能の点で、通常９８モル％以上であることが好ましく、特に好ましくは９９モル％以上、更に好ましくは９９．５モル％以上、殊に好ましくは９９．８モル％以上である。
【００２０】
本発明に用いるポリビニルアルコール系樹脂として、変性種、変性量、重量平均分子量、平均ケン化度などの異なる２種以上のものを併用してもよい。
【００２１】
本発明で使用されるポリビニルアルコール系フィルムは、上記のポリビニルアルコール系樹脂を用いてポリビニルアルコール系樹脂水溶液を調製し、かかる水溶液をキャストドラム、キャストベルト、キャスト樹脂フィルムなどのキャスト型に吐出及び流延して製膜し、乾燥後、ロールに巻き取ることで製造される。
【００２２】
ポリビニルアルコール系樹脂水溶液には、ポリビニルアルコール系樹脂以外に、必要に応じて、グリセリン、ジグリセリン、トリグリセリン、エチレングリコール、トリエチレングリコール、ポリエチレングリコール、トリメチロールプロパンなどの一般的に使用される可塑剤や、ノニオン性、アニオン性、及び／またはカチオン性の界面活性剤を含有させることが、製膜性の点から好ましい。
【００２３】
ポリビニルアルコール系樹脂水溶液の樹脂濃度は、１０〜６０重量％であることが好ましく、特に好ましくは１５〜５５重量％、更に好ましくは２０〜５０重量％である。
【００２４】
キャスト型に吐出する際のポリビニルアルコール系樹脂水溶液の温度は、８０〜１００℃であることが好ましく、特に好ましくは８５〜９８℃である。また、キャスト型に吐出されるポリビニルアルコール系樹脂水溶液の吐出速度は、０．１〜５ｍ／分であることが好ましく、特に好ましくは０．２〜４ｍ／分、更に好ましくは０．３〜３ｍ／分である。
【００２５】
キャストドラム等のキャスト型の表面温度は、４０〜９９℃であることが好ましく、特に好ましくは６０〜９５℃である。
キャスト型で製膜されたフィルムの乾燥は、フィルムの表面と裏面とを複数本の熱ロールの外周部に交互に接触させながら搬送させることにより行なわれる。熱ロールによる乾燥後、フィルムに熱処理を行ってもよい。熱処理については、６０〜１５０℃で行われることが好ましく、特には８０〜１３０℃が好ましい。
フィルムをロールに巻き取る前に、フィルムの両端部をスリットで切り落としてもよい。
【００２６】
かかるポリビニルアルコール系フィルムの厚さは、偏光膜の薄型化の点から、５〜６０μｍであることが好ましく、更なる薄型化の点から、より好ましくは５〜３０μｍであり、破断回避の点から、特に好ましくは１０〜３０μｍである。
また、ポリビニルアルコール系フィルムの幅は、３ｍ以上であることが好ましく、大面積化の点からより好ましくは４ｍ以上、破断回避の点から特に好ましくは４〜６ｍである。
また、ポリビニルアルコール系フィルムの長さは、４ｋｍ以上であることが好ましく、大面積化の点からより好ましくは４．５ｋｍ以上、好ましくは５ｋｍ以上である。
なお、フィルムの長さの上限は、破断回避の点から、好ましくは５０ｋｍ以下、特に好ましくは４０ｋｍ以下、更に好ましくは３０ｋｍ以下である。
【００２７】
本発明の製造方法では、上記２）水膨潤工程、３）染色工程、及び４）延伸工程のいずれかの工程の前及び／又は後において、搬送されるフィルムの幅方向両端部に気体を所定の条件で吹き付けてフィルムのカールを防止する。
４）延伸工程の後の５）ホウ酸架橋工程後や、その後の６）乾燥工程後に、気体の吹き付けを行うことも可能であるが、かかる工程ではフィルムが架橋や乾燥により高硬度になるので折れや皺は発生し難く、吹き付けによる効果は顕著では無い。
【００２８】
気体の吹き付けを行なう時期は、上記２）水膨潤工程、３）染色工程、及び４）延伸工程の中では、折れ回避の点から、２）水膨潤工程の後、及び／又は３）染色工程の後が好ましく、特に好ましくは、しわ回避の点で、２）水膨潤工程の後であり、更に好ましくは、偏光膜の平坦化の点で２）水膨潤工程の後１０秒以内である。
【００２９】
吹き付けを行うフィルムの面は、特に限定されず、表面、裏面、及び両面への吹き付けが可能である。一般的に、原反となるポリビニルアルコール系フィルムは、ポリビニルアルコール系樹脂の水溶液をキャストベルトなどのキャスト型に吐出及び流涎して製膜し、連続的に乾燥して得られる。かかる乾燥において、両面の状態が全く同じにはならないことが多く、片面側の水分が少なかったり、結晶化度が高かったりする場合が多い。当然のことながら、水分の少ない面が吸水して伸びやすいため、偏光膜製造における２）水膨潤工程や３）染色工程において、反対面側にフィルムがカールしやすい。かかる場合、本発明においては、カール方向である該反対面側の両端部に、気体の吹き付けを行うことが有効である。
【００３０】
吹き付ける気体としては、空気、窒素、酸素、水蒸気、不活性ガスなどの気体が挙げられる。これらの中では、偏光膜の性能に悪影響しない点で、空気又は水蒸気が好ましく、より好ましくは、設備の簡便さの点で、空気である。空気を用いる場合、温度は１０〜５０℃が好ましく、特に好ましくは２０〜４０℃である。
【００３１】
以下に、本発明の好ましい実施形態の１つとして、２）水膨潤工程後に空気の吹き付けを行う場合を例にとって、本発明を説明する。
【００３２】
一般的に、２）水膨潤工程は、ポリビニルアルコール系フィルムの膨潤度制御の点で、１０〜４５℃、好ましくは２０〜３５℃で、０．１〜１０分間、好ましくは０．５〜５分間、水に浸漬して行われる。なお、水には、ヨウ化化合物、界面活性剤等の添加物、アルコール等が少量入っていてもよい。
例えば、図１に示すように、ロールに巻かれたポリビニルアルコール系フィルムをロールから巻き出して水平方向に移送する１）原反巻き出し工程を経て、水膨潤槽へ投入されたポリビニルアルコール系フィルムは、２）水膨潤工程により、ポリビニルアルコール系フィルムの水膨潤が行なわれる。その後、水膨潤槽から引き上げられたポリビニルアルコール系フィルムは、ロールを経て染色槽へと移送され、３）染色工程にてポリビニルアルコール系フィルムの染色が行なわれる。
【００３３】
本発明において、フィルム両端部への空気の吹き付けは、上述したとおり、２）水膨潤工程後、３）染色工程に至るまでの工程間でフィルムに対して行われることが好ましい。かかる工程間で折れや皺が最も発生しやすく、折れや皺でフィルム同士が一旦、貼り付くと簡単には剥がれない。また、かかる工程間で折れや皺が発生した場合には、２）及び３）の工程が偏光膜製造の初工程であるので、後工程に与える影響が甚大である。吹き付けの具体的な位置は、例えば、２）水膨潤工程の水膨潤槽から出た直後、及び最初のロールａの直後が好ましい。なお、図１中の矢印にて吹き付けの位置と方向を模式的に示す。
【００３４】
本発明においては、図２に示すように、フィルムが２）水膨潤工程における水膨潤槽を出て最初のロールａに接するまでの距離Ａが１ｍ以下であることが好ましく、特に好ましくは、最初のロールａから染色槽直前のロールｂまでの距離Ｂも１ｍ以下である場合である。距離Ａが長すぎると、折れや皺が増加する傾向がある。なお、水膨潤槽からロールａまでの距離Ａは、水膨潤槽の液面からロールａまでの最短距離を表し、最初のロールａから染色槽直前のロールｂまでの距離Ｂは、ロールａとロールｂとの間の最短距離を表す。
また、一連の工程におけるロール間の張力は、１〜１００Ｎ／ｍであることが好ましい。ロール間の張力が大きすぎると、破断しやすい傾向があり、逆に小さすぎると、折れや皺が増加する傾向がある。
更に、２）水膨潤工程から３）染色工程に至るフィルムの移送速度は、生産性の点から、１ｍ／分以上であることが好ましく、特に好ましくは１．５ｍ／分以上、更に好ましくは２ｍ／分以上である。
【００３５】
空気による吹き付けを行う場合、ノズルを用いて、フィルムの幅方向両端部の片面または両面に空気を吐出することが好ましい。このとき、図３Ａに示すように、フィルムの表面に空気を吐出してもよいし、図３Ｂに示すように、フィルムの裏面に空気を吐出してもよいし、フィルムの両面に空気を吐出してもよい。かかるノズルとしては、特に限定されず、点吐出ノズル、線吐出ノズル、面吐出ノズルなど公知のノズルを使用することができるが、吹き付け位置の制御の点から、点吐出が好ましい。かかるノズルは、同種のものを複数個設置してもよく、複数種のものを組み合わせても良い。
【００３６】
ノズルの位置は、図２に示すように、フィルムの折れ回避の点で、フィルムが２）水膨潤工程における水膨潤槽を出た後、搬送用のロールａに接するまでの間が好ましく、特に好ましくは、フィルムの皺回避の点で、水膨潤槽の出口からノズルまで１ｍ以内の距離であり、更に好ましくは、フィルムの平坦性の点で、搬送用のロールａからノズルまで０．５ｍ以内の距離である。なお、水膨潤槽の出口からノズルまでの距離、及び搬送用のロールａからノズルまでの距離は、それぞれ最短距離を表す。
また、ノズルとフィルム面との間の距離は、フィルムの折れ回避の点で、１〜１００ｍｍの距離であることが好ましく、特に好ましくは、フィルムの皺回避の点で、２〜５０ｍｍの距離である。なお、ノズルとフィルム面との間の距離は最短距離を表し、具体的には、フィルム面に垂直な方向におけるノズルとフィルム面との間の距離を表す。
【００３７】
本発明においては、カール防止の効果の点で、吹き付けの流速と吹き付け角度が重要である。
吹き付けの流速は、０．１〜１０ｍ／秒であることが好ましい。特に好ましくは０．２〜５ｍ／秒、更に好ましくは０．３〜３ｍ／秒である。流速が遅すぎると、カール防止の効果が低下する傾向があり、流速が速すぎると、フィルムにうねりが生じやすい傾向がある。
【００３８】
空気の吹き付け方向をフィルムの面に垂直投影したとき、言い換えればフィルム面に垂直な方向でフィルム面を見たとき、空気の吹き付け方向がフィルムの幅方向（ＴＤ方向）やフィルムの移送方向（ＭＤ方向）に平行でないことが好ましい。したがって、好ましくは、空気の吹き付けの角度には、空気の吹き付け方向とフィルムの面とのなす角度θ１のみならず、空気の吹き付け方向をフィルムの面に垂直投影したときの方向とフィルムの移送方向（ＭＤ方向）とのなす角度θ２が包含される（図４〜図６を参照）。
なお、図６においては、フィルムの移送方向をx軸、フィルムの幅方向をｙ軸、フィルム面に垂直な方向をｚ軸とし、フィルム面をｘｙ面、フィルム面に垂直な面であってフィルムの幅方向に平行な面をｙｚ面、フィルム面に垂直な面であってフィルムの移送方向に平行な面をｘｚ面としている。
【００３９】
空気の吹き付け方向とフィルムの面とのなす角度θ１は、５〜８０°であることが好ましく、特に好ましくは１０〜７０°であり、更に好ましくは２０〜６０°である。吹き付け角度θ１が低すぎると、カール防止の効果が低下する傾向があり、高すぎると、フィルムにうねりが生じやすい傾向がある。
また、空気の吹き付け方向をフィルムの面に垂直投影したときの方向とフィルムの移送方向（ＭＤ方向）とのなす角度θ２は、５〜１７５°であることが好ましく、特に好ましくは２０〜９０°であり、更に好ましくは３０〜６０°である。吹き付け角度θ２が低すぎると、カール防止の効果が低下する傾向があり、高すぎると、フィルムに皺が生じる傾向がある。
なお、図７に示すように、複数のノズルを用いる場合、かかる吹き付けの流速と吹き付け角度は、全てのノズルが同じであっても、ノズルごとに異なっていてもよい。ノズルごとに異なる手法としては、例えば、フィルムの移送方向（ＭＤ方向）の上流側から下流側へ向かって、吹き付け流速を徐々に低く設定したり、吹き付け角度θ１を徐々に低角度にするなどの手法が挙げられる。
【００４０】
空気以外の気体を使用する場合、使用されるノズル、ノズルの配置、吹き付け流速、吹き付け角度は、上述した条件が好ましい。
【００４１】
かかる手法で、ポリビニルアルコール系フィルムは、折れや皺が無い状態で、次の３）染色工程や４）延伸工程に移送される。
【００４２】
本発明の偏光膜は、１）原反巻き出し工程の後、２）水膨潤工程、３）染色工程、４）延伸工程、５）ホウ酸架橋工程、必要に応じて、洗浄工程や乾燥工程などの工程を経て製造される。かかる製造工程は、２）〜５）の順に必ずしも行われる必要は無く、複数の工程を適宜組み合わせてもよい。例えば、２）水膨潤工程と同時に４）延伸工程を行ってもよいし、２）水膨潤工程の後、３）染色工程と同時に４）延伸工程を行っても良いし、２）水膨潤工程と３）染色工程の後、５）ホウ酸架橋工程と同時に４）延伸工程を行ってもよいし、２）水膨潤工程、３）染色工程、５）ホウ酸架橋工程のいずれにおいても４）延伸工程を行ってもよい。
【００４３】
以下、２）水膨潤以降の工程に関して説明する。
【００４４】
３）染色工程は、フィルムにヨウ素または二色性染料を含有する液体を接触させることによって行なわれる。通常は、ヨウ素−ヨウ化カリウムの水溶液が用いられ、ヨウ素の濃度は０．１〜２ｇ／Ｌ、ヨウ化カリウムの濃度は１〜１００ｇ／Ｌが適当である。染色時間は３０〜５００秒程度が実用的である。処理浴の温度は５〜５０℃が好ましい。水溶液には、水溶媒以外に水と相溶性のある有機溶媒を少量含有させてもよい。接触手段としては浸漬、塗布、噴霧などの任意の手段が適用できる。
【００４５】
４）延伸工程は、一軸方向に好ましくは３〜１０倍延伸する工程であり、３．５〜６倍延伸することが特に好ましい。この際、延伸方向に対して直角をなす方向にも若干の延伸（幅方向の収縮を防止する程度、又はそれ以上の延伸）を行なっても差し支えない。延伸時の温度は、３０〜１７０℃の温度範囲から選ぶのが望ましい。さらに、延伸倍率は最終的に前記範囲に設定されればよく、延伸操作は一段階のみならず、製造工程の任意の範囲の段階に実施すればよい。
【００４６】
５）ホウ酸架橋工程は、ホウ酸やホウ砂などのホウ素化合物を使用して行われる。ホウ素化合物は水溶液または水−有機溶媒混合液の形で濃度１０〜１００ｇ／Ｌ程度で用いられ、液中には少量のヨウ化カリウムを共存させるのが、偏光性能の安定化の点で望ましい。処理時の温度は３０〜７０℃程度、処理時間は０．１〜２０分程度が好ましい。
【００４７】
その後、前記フィルムに洗浄処理を施してもよい。洗浄処理により、フィルムの表面に発生する析出物を除去することができる。洗浄処理は、例えば、水やヨウ化カリウム等のヨウ化物水溶液にポリビニルアルコール系フィルムを浸漬することにより行う。ヨウ化カリウム水溶液を用いる場合のヨウ化カリウム濃度は１〜８０ｇ／Ｌ程度でよい。洗浄処理時の温度は、通常、５〜５０℃、好ましくは１０〜４５℃である。処理時間は、通常、１〜３００秒間、好ましくは１０〜２４０秒間である。なお、水洗浄とヨウ化カリウム水溶液による洗浄は、適宜組み合わせて行ってもよい。また、その後、前記フィルムに乾燥工程を施してもよい。
乾燥工程は、大気中で４０〜８０℃で１〜１０分間行えばよい。
【００４８】
このようにして得られる偏光膜の偏光度は、好ましくは９９．８％以上、より好ましくは９９．９％以上である。偏光度が低すぎると液晶ディスプレイにおけるコントラストを確保することができなくなる傾向がある。
なお、偏光度は、一般的に２枚の偏光膜を、その配向方向が同一方向になるように重ね合わせた状態で、波長λにおいて測定した光線透過率（Ｈ１１）と、２枚の偏光膜を、配向方向が互いに直交する方向になる様に重ね合わせた状態で、波長λにおいて測定した光線透過率（Ｈ１）より、下式にしたがって算出される。
〔（Ｈ１１−Ｈ１）／（Ｈ１１＋Ｈ１）〕１／２
【００４９】
さらに、本発明の偏光膜の単体透過率は、好ましくは４２％以上である。かかる単体透過率が低すぎると液晶ディスプレイの高輝度化を達成できなくなる傾向がある。
単体透過率は、分光光度計を用いて偏光膜単体の光線透過率を測定して得られる値である。
【００５０】
本発明の偏光膜の幅は、１ｍ以上であることが好ましく、大面積化の点からは１．３ｍ以上であることが好ましく、更なる大面積化の点から、特に好ましくは１．５ｍ以上、破断回避の点から、更に好ましくは１．５〜２．５ｍである。
【００５１】
また、本発明の偏光膜の厚さは、１５μｍ以下であることが好ましく、更なる薄型化の点から特に好ましくは１０μｍ以下であり、破断回避の点から更に好ましくは２〜９μｍ、殊に好ましくは３〜８μｍである。
【００５２】
かくして得られる本発明の偏光膜は、偏光ムラが少ないため、高性能な偏光板を製造するのに好適である。
以下、本発明の偏光膜から偏光板を製造する製造方法について説明する。
【００５３】
本発明の偏光膜は、その片面または両面に、接着剤を介して、光学的に等方性な樹脂フィルムを保護フィルムとして貼合されて偏光板となる。保護フィルムとしては、例えば、セルローストリアセテート、セルロースジアセテート、ポリカーボネート、ポリメチルメタクリレート、シクロオレフィンポリマー、シクロオレフィンコポリマー、ポリスチレン、ポリエーテルスルホン、ポリアリーレンエステル、ポリ−４−メチルペンテン、ポリフェニレンオキサイドなどのフィルムまたはシートが挙げられる。
【００５４】
貼合方法は、公知の手法で行われ、例えば、液状の接着剤組成物を、偏光膜、保護フィルム、あるいはその両方に均一に塗布した後、両者を貼り合わせて圧着し、加熱や活性エネルギー線を照射することで行われる。
【００５５】
また、偏光膜には、薄膜化を目的として、上記保護フィルムの代わりに、その片面または両面にウレタン系樹脂、アクリル系樹脂、ウレア樹脂などの硬化性樹脂を塗布し、硬化して偏光板とすることもできる。
【００５６】
本発明により得られる偏光膜や偏光板は、偏光性能に優れており、携帯情報端末機、パソコン、テレビ、プロジェクター、サイネージ、電子卓上計算機、電子時計、ワープロ、電子ペーパー、ゲーム機、ビデオ、カメラ、フォトアルバム、温度計、オーディオ、自動車や機械類の計器類などの液晶表示装置、サングラス、防眩メガネ、立体メガネ、ウェアラブルディスプレイ、表示素子（ＣＲＴ、ＬＣＤ、有機ＥＬ、電子ペーパーなど）用反射防止層、光通信機器、医療機器、建築材料、玩具などに好ましく用いられる。
【００５７】
以下、実施例を挙げて本発明を更に具体的に説明するが、本発明はその要旨を超えない限り以下の実施例に限定されるものではない。
【００５８】
＜測定条件＞
実施例及び比較例で得られた偏光膜について下記のとおりに偏光度（％）を測定した。
得られた偏光膜の幅方向の中央部と両端部（それぞれ端から１０ｃｍの箇所）の偏光度を、大塚電子（株）製：ＲＥＴＳ−１１００Ａを用いて測定した。
【００５９】
＜実施例１＞
（ポリビニルアルコール系フィルムの製造）
重量平均分子量１４２０００、ケン化度９９．８モル％のポリビニルアルコール系樹脂１０００ｋｇ、水２５００ｋｇ、可塑剤としてグリセリン１００ｋｇを入れ、撹拌しながら１４０℃まで昇温して、樹脂濃度２５重量％に濃度調整を行い、均一に溶解したポリビニルアルコール系樹脂水溶液を得た。
次に、該ポリビニルアルコール系樹脂水溶液を、ベントを有する二軸押出機に供給して脱泡した後、水溶液温度を９５℃にし、Ｔ型スリットダイ吐出口から表面温度９０℃のキャストドラムに、吐出速度０．６ｍ／分で流延して製膜した。
次いで、得られたフィルムを複数の熱ロールで乾燥し、フローティングドライヤーを用いて１２０℃で３分間の熱処理を行い、４ｍ幅にスリットで切り落とした。最後に、外径１７ｃｍ、内径１６ｃｍ、長さ４．４ｍのアルミニウム製芯管に巻き取ることによって、含水率が２重量％の帯状のポリビニルアルコール系フィルム（幅４ｍ、長さ５ｋｍ、厚み１５μｍ）が芯管に巻き付けられたフィルムロールを得た。
【００６０】
（偏光膜の製造）
得られたポリビニルアルコール系フィルムを、ロールから巻き出して水平方向に移送しながら〔１）原反巻き出し工程〕、水膨潤槽の温水に浸漬して膨潤させながら、移送方向へ延伸した（２５℃で１分間、延伸倍率１．７倍）〔２）水膨潤工程〕。
水膨潤槽からフィルムを引き上げ、水平に配置された２つのロール間で（ロール間の距離１ｍ、ロール間の張力２０Ｎ／ｍ）、移送速度１ｍ／分で水平方向に搬送されるフィルムの両端部に、ノズルで上側から空気（２３℃）を吹き付けてカールを防止した。かかる空気の吹き付け条件は以下のとおりである。
ノズル：ミスミ社製アジャストホース
ノズル位置：水膨潤槽出口から１ｍ
ノズル位置（高さ）：フィルム上面から５ｍｍ
吹き付け流速：３ｍ／秒
吹き付け角度θ１：３０°
吹き付け角度θ２：４５°
【００６１】
得られたフィルムを、ヨウ素０．９ｇ／Ｌ、ヨウ化カリウム３０ｇ／Ｌよりなる水溶液中に浸漬し染色しながら、移送方向へ延伸した（２８℃で０．５分間、延伸倍率１．６倍）〔３）染色工程〕。
次いで、ホウ酸２５ｇ／Ｌ、ヨウ化カリウム３０ｇ／Ｌの組成の水溶液に浸漬し、ホウ酸架橋しながら、移送方向へ一軸延伸した（５５℃１分、延伸倍率２．０倍）〔５）ホウ酸架橋工程〕。
その後、ヨウ化カリウム水溶液で洗浄を行い、乾燥して総延伸倍率５．４倍の偏光膜を得た（幅１．８ｍ、厚さ７μｍ）。得られた偏光膜に折れ又は皺は無く、長さ１２ｋｍにわたって破断は生じなかった。得られた偏光膜の偏光特性を表１に示す。
【００６２】
（偏光板の製造）
得られた偏光膜の両面に、厚さ４０μｍのトリアセチルセルロースフイルム（ＴＡＣフィルム）を、ポリビニルアルコール系水溶液を接着剤として用いて貼合し、５０℃で乾燥して偏光板とした。得られた偏光板に偏光ムラは観察されなかった。
【００６３】
＜実施例２＞
実施例１において、空気の吹き付け角度θ１を６０°とする以外は実施例１と同様にして、偏光膜を得た。得られた偏光膜について、実施例１と同様の評価を行った。評価結果を表１に示す。更に、実施例１と同様にして偏光板を得た。得られた偏光板に偏光ムラは観察されなかった。
【００６４】
＜実施例３＞
実施例１において、空気の吹き付け角度θ２を１３５°とする以外は実施例１と同様にして、偏光膜を得た。得られた偏光膜について、実施例１と同様の評価を行った。評価結果を表１に示す。更に、実施例１と同様にして偏光板を得た。得られた偏光板に偏光ムラは観察されなかった。
【００６５】
＜実施例４＞
実施例１において、空気に代えて水蒸気を吹き付ける以外は実施例１と同様にして、偏光膜を得た。
得られた偏光膜について、実施例１と同様の評価を行った。評価結果を表１に示す。更に、実施例１と同様にして偏光板を得た。得られた偏光板に偏光ムラは観察されなかった。
【００６６】
＜比較例１＞
実施例１において、吹き付けを行わない以外は実施例１と同様にして、偏光膜の製造を開始した。しかし、２）水膨潤工程以降、フィルムの両端部に折れや皺が観察され、長さ１ｋｍの偏光膜を製造したところで、染色槽において破断が生じた。得られた部分の偏光特性を表１に示す。なお、破断が生じたため、偏光板の製造はできなかった。
【００６７】
【表１】
2017056580.tif 000003
【００６８】
表１に示すように、本発明の偏光膜の製造方法によれば、折れや皺が無く、長尺の偏光膜を得ることができる。また、偏光膜の中央部のみならず、幅方向両端部においても偏光度が高いので、偏光膜の中央部から端部まで均一な偏光度を有する偏光膜を得ることができる。更に、幅広長尺薄型の偏光板の製造を容易にすることができ、液晶表示画像の色ムラや白抜けを低減することができる。
【産業上の利用可能性】
【００６９】
本発明の偏光膜は、携帯情報端末機、パソコン、テレビ、プロジェクター、サイネージ、電子卓上計算機、電子時計、ワープロ、電子ペーパー、ゲーム機、ビデオ、カメラ、フォトアルバム、温度計、オーディオ、自動車や機械類の計器類などの液晶表示装置、サングラス、防眩メガネ、立体メガネ、ウェアラブルディスプレイ、表示素子（ＣＲＴ、ＬＣＤ、有機ＥＬ、電子ペーパーなど）用反射防止層、光通信機器、医療機器、建築材料、玩具などに用いられる。
【符号の説明】
【００７０】
ＰＶＡフィルム：ポリビニルアルコール系フィルム
θ１（°）：吹き付け方向とフィルムの面とのなす角度
θ２（°）：吹き付け方向をポリビニルアルコール系フィルムの面に垂直投影したときの方向とポリビニルアルコール系フィルムの移送方向とのなす角度
距離Ａ：水膨潤槽の液面とロールａとの距離
距離Ｂ：ロールａとロールｂとの間の距離
【図１】
2017056580.tif 000004
【図２】
2017056580.tif 000005
【図３Ａ】
2017056580.tif 000006
【図３Ｂ】
2017056580.tif 000007
【図４】
2017056580.tif 000008
【図５】
2017056580.tif 000009
【図６】
2017056580.tif 000010
【図７】
2017056580.tif 000011
【国際調査報告】
2017056580.tif 000012
2017056580.tif 000013
2017056580.tif 000014
2017056580.tif 000015